(57)【要約】  本発明により、冷間硬化エポキシ樹脂組成物のための促進剤としての、Ｒ1、Ｒ2およびＲ3基が上記の意味を有する一般式（Ｉ）のグアニジン誘導体が記載される。この化合物を用いて、冷間硬化エポキシ樹脂系を有利に硬化促進できる。
2013510215.tif 000002
【特許請求の範囲】
【請求項１】
一般式（Ｉ）
【化１】
2013510215.tif 000014
［式中、
Ｒ1＝−ＣＮ、−ＮＯ2、−（Ｃ＝Ｏ）−Ｒ4、
Ｒ2＝−Ｈ、−アルキル、−ベンジル、−フェニル、−アリール、−（Ｃ＝Ｏ）−Ｒ4、
Ｒ3＝−Ｈ、−アルキル、
Ｒ4＝−Ｈ、−アルキル、−ＮＨ2、−ＮＨ−アルキル、−Ｏ−アルキル、
であり、Ｒ1＝−ＣＮについては、同時にＲ2＝Ｒ3＝−Ｈではない］
のグアニジン誘導体の、冷間硬化エポキシ樹脂組成物中での硬化促進剤としての使用。
【請求項２】
１，１−ジメチル−３−シアングアニジン、１−アセチル−３−シアングアニジン、１−（ｐ−クロロフェニル）−３−シアングアニジン、ニトログアニジン、１−メチル−３−ニトログアニジン、１−エチル−３−ニトログアニジン、１−ブチル−３−ニトログアニジン、１−ベンジル−３−ニトログアニジン、ホルミルグアニジン、アセチルグアニジン、カルバモイルグアニジン、またはメトキシカルボニルグアニジンを、冷間硬化エポキシ樹脂組成物のための硬化促進剤として使用することを特徴とする、請求項１に記載のグアニジン誘導体の使用。
【請求項３】
グアニジン誘導体を、＜６０℃の温度で活性化可能である、エポキシ樹脂用の少なくとも１つのアミン硬化剤と共に使用することを特徴とする、請求項１または２に記載のグアニジン誘導体の使用。
【請求項４】
アミン硬化剤が、アルキルジアミン、アリールジアミン、アルキルポリアミン、アリールポリアミン、ポリエーテルアミンの群から選択され、それぞれのアミン硬化剤は、少なくとも２つの遊離アミン基を有していることを特徴とする、請求項１から３までのいずれか１項に記載のグアニジン誘導体の使用。
【請求項５】
アミン硬化剤が、エチレンジアミン、ジエチレントリアミン、トリエチレンテトラミン、メタ−キシリレンジアミン、メチレンジアニリン、パラ−アミノシクロヘキシルメタン、イソホロンジアミンおよびポリエーテルアミンの群から選択されることを特徴とする、請求項１から４までのいずれか１項に記載のグアニジン誘導体の使用。
【請求項６】
グアニジン誘導体を、エポキシ樹脂組成物に対して０．１〜１５質量％の量で使用することを特徴とする、請求項１から５までのいずれか１項に記載のグアニジン誘導体の使用。
【請求項７】
グアニジン誘導体を、エポキシ樹脂１００部に対して０．１〜１５部の割合で使用することを特徴とする、請求項１から６までのいずれか１項に記載のグアニジン誘導体の使用。
【請求項８】
一般式（Ｉ）
【化２】
2013510215.tif 000015
［式中、
Ｒ1＝−ＣＮ、−ＮＯ2、−（Ｃ＝Ｏ）−Ｒ4、
Ｒ2＝−Ｈ、−アルキル、−ベンジル、−フェニル、−アリール、−（Ｃ＝Ｏ）−Ｒ4、
Ｒ3＝−Ｈ、−アルキル、
Ｒ4＝−Ｈ、−アルキル、−ＮＨ2、−ＮＨ−アルキル、−Ｏ−アルキル、
であり、Ｒ1＝−ＣＮについては、同時にＲ2＝Ｒ3＝−Ｈではない］
の１つまたはそれより多くのグアニジン誘導体を、硬化促進剤として含む、冷間硬化エポキシ樹脂組成物。
【請求項９】
硬化促進剤として、１，１−ジメチル−３−シアングアニジン、１−アセチル−３−シアングアニジン、１−（ｐ−クロロフェニル）−３−シアングアニジン、ニトログアニジン、１−メチル−３−ニトログアニジン、１−エチル−３−ニトログアニジン、１−ブチル−３−ニトログアニジン、１−ベンジル−３−ニトログアニジン、ホルミルグアニジン、アセチルグアニジン、カルバモイルグアニジン、またはメトキシカルボニルグアニジンを使用することを特徴とする、請求項８に記載の冷間硬化エポキシ樹脂組成物。
【請求項１０】
前記組成物が、アミン硬化剤として、アルキルジアミン、アリールジアミン、アルキルポリアミン、アリールポリアミン、ポリエーテルアミンを含み、このアミン硬化剤がそれぞれ、少なくとも２つの遊離アミン基を有することを特徴とする、請求項８または９に記載の冷間硬化エポキシ樹脂組成物。
【請求項１１】
前記組成物が、エチレンジアミン、ジエチレントリアミン、トリエチレンテトラミン、メタ−キシリレンジアミン、メチレンジアニリン、パラ−アミノシクロヘキシルメタン、イソホロンジアミンおよびポリエーテルアミンの群から選択される１つまたはそれより多くアミン硬化剤を含むことを特徴とする、請求項８から１０までのいずれか１項に記載の冷間硬化エポキシ樹脂組成物。
【請求項１２】
前記組成物が、有利には反応性希釈剤、充填剤、流動添加剤、チキソトロープ剤、分散添加剤、凝結防止剤、着色剤、顔料、靭性改質剤および／または防炎添加剤の群から選択される、１つまたはそれより多くの助剤および／または添加剤をさらに含有することを特徴とする、請求項８から１１までのいずれか１項に記載の冷間硬化エポキシ樹脂組成物。
【請求項１３】
均質な完全混合を用い、以下の方法工程：
ａ．  １分子あたり平均１つより多くのエポキシ基を有する少なくとも１つのエポキシ樹脂を準備する工程、
ｂ．  ＜６０℃の温度で活性化可能である、エポキシ樹脂のための少なくとも１つのアミン硬化剤を加える工程、
ｃ．  請求項１による硬化促進剤としての少なくとも１つのグアニジン誘導体を加える工程
を含み、ただし、方法工程ｂ）およびｃ）を相前後して、または同時に行う、請求項８から１２までのいずれか１項に記載の冷間硬化エポキシ樹脂組成物の製造方法。
【請求項１４】
まずアミン硬化剤の添加を行い、その後、硬化促進剤の添加を行うことを特徴とする、請求項１３に記載の方法。
【請求項１５】
方法工程ｂ）またはｃ）の前に、少なくとも１つの助剤および／または添加剤の添加を行い、該助剤および／または添加剤は、有利には反応性希釈剤、充填剤、流動添加剤、チキソトロープ剤、分散添加剤、凝結防止剤、着色剤、顔料、靭性改質剤および／または防炎添加剤の群から選択されることを特徴とする、請求項１３または１４に記載の方法。
【請求項１６】
前記方法を、追加的に熱をかけることなく行うことを特徴とする、請求項１３から１５までのいずれか１項に記載の方法。
【発明の詳細な説明】
【技術分野】
【０００１】
本発明はグアニジン誘導体、冷間硬化エポキシ樹脂における硬化促進剤としてのその使用、並びに冷間硬化エポキシ樹脂の製造方法に関する。
【０００２】
熱硬化性エポキシ樹脂の使用は、良好な化学物質耐性、非常に良好な熱特性および力学的特性、並びに高い電気絶縁性に基づき、広く普及している。その上、それは、多くの基材への良好な付着を示す。この特性に基づき、それらは好ましくは、構造の成分として同時に低重量で使用される繊維複合材料（複合材）のための収縮の少ないマトリックスとしてはたらく。さらにまた、エポキシ樹脂は、キャスト樹脂、エレクトロラミネート、構造接着剤、粉末塗料、および封止用コンパウンドの成分として、多方面で見出されている  （Ｇ．Ｗ．Ｅｈｒｅｎｓｔｅｉｎ，  Ｆａｓｅｒｖｅｒｂｕｎｄ−Ｋｕｎｓｔｓｔｏｆｆｅ，  ２００６，第２版，  Ｃａｒｌ  Ｈａｎｓｅｒ  Ｖｅｒｌａｇ，ミュンヘン，６３−６８ページ；およびＭ．Ｒｅｙｎｅ，  Ｃｏｍｐｏｓｉｔｅ  Ｓｏｌｕｔｉｏｎｓ，  ２００６，  ＪＥＣ  Ｐｕｂｌｉｃａｔｉｏｎｓ，  ３１−３７ページ参照）。
【０００３】
エポキシ樹脂の硬化は、様々なメカニズムに従って進む。フェノールまたは無水物を用いた硬化以外に、しばしば、アミンを用いた硬化が実施される。この目的のために、化学量論組成量の水素原子、例えば二官能価のアミンを産出するものが添加される。これに関しては、１９９３年にＶｅｒｌａｇ  Ｂｌａｃｋｉｅ  Ａｃａｄｅｍｉｃ＆Ｐｒｏｆｅｓｓｉｏｎａｌにおいて刊行された、Ｂｒｙａｎ  Ｅｌｌｉｓの「Ｃｈｅｍｉｓｔｒｙ  ａｎｄ  Ｔｅｃｈｎｏｌｏｇｙ  ｏｆ  Ｅｐｏｘｙ  Ｒｅｓｉｎｓ」内の第二章「Ｃｕｒｉｎｇ  Ａｇｅｎｔｓ  ｆｏｒ  Ｅｐｏｘｙ  ｒｅｓｉｎｓ」に教示されている。この中で、芳香族、脂肪族、芳香脂肪族または脂環式アミン、ポリアミド、ポリアミドアミン、ポリエーテルアミンまたはマンニッヒ塩基を用いて架橋が何回も行われることが記載されている。高い反応性ひいては低い潜在性に基づき、大抵、エポキシ樹脂と硬化剤との組成物は二成分で仕上げられる。これは、樹脂（Ａ成分）と硬化剤（Ｂ成分）とを別々に保管し、且つ、使う直前で初めて、正確な比で混合することを意味する。この際、「潜在性」とは、個々の成分の混合物が、特定の貯蔵条件下および貯蔵時間の間、安定に存在し、且つ、大抵、熱での活性化の後に初めて、迅速に硬化することを意味する  （Ｈ．Ｓａｎｆｔｅｎｂｅｒｇ，  Ｍ．Ｆｅｄｋｅ  Ａｎｇｅｗ．Ｍａｋｒｏｍ．Ｃｈｅｍ．  １９９５，  ２２５，  ９９−１０７）。架橋をより完全なものにするために、且つ、熱硬化性材料の望ましい最終特性を達成するために、かかる冷間硬化エポキシ樹脂組成物も、しばしば熱による後処理に供される。熱による後処理のための典型的な温度は、６０〜８０℃である。
【０００４】
それに対して、１成分の熱硬化性混合物は、使用可能なように完成して仕上げられており、その際、使用現場では個々の成分の混合誤差は問題にならない。そのために、室温では安定（貯蔵安定性）であるが、しかし加熱下では進んで反応する潜在性硬化剤系が必要とされる。かかる１成分系エポキシ樹脂配合物は、例えばジシアンジアミド（Ｄｉｃｙ）であり、それは特に適し、且つ低コストの硬化剤でもある。周囲条件下で、相応する樹脂と硬化剤との混合物を、６ヶ月まで使用可能であるように貯蔵できる。この特性はとりわけ、周囲温度の際、エポキシ樹脂中でＤｉｃｙが不溶性であることによって説明される  （Ｂｒｙａｎ  Ｅｌｌｉｓ，  Ｃｈｅｍｉｓｔｒｙ  ａｎｄ  Ｔｅｃｈｎｏｌｏｇｙ  ｏｆ  Ｅｐｏｘｙ  Ｒｅｓｉｎｓ，  １９９３，  Ｖｅｒｌａｇ  Ｂｌａｃｋｉｅ  Ａｃａｄｅｍｉｃ＆Ｐｒｏｆｅｓｓｉｏｎａｌ，  ４９ページ）。ただし、Ｄｉｃｙが顕著に反応不活性であることに基づく系は、高温での長い硬化時間を必要とする  （Ｒ．Ｌｏｐｅｚ，  １９６６，  ＵＳ３３９１１１３号；  Ｇ．Ｏｔｔ，  １９４９，  ＵＳ２６３７７１５号Ｂ１；  Ｊ．ｖ．Ｓｅｙｅｒｌ，  １９８４，  ＥＰ０１４８３６５号）。硬化温度の低下のために、ジシアンジアミドと硬化促進剤との組み合わせを使用できる。この特性を有する化合物は、とりわけ、ウロン（Ｕｒｏｎｅ）  （Ｔｈ．Ｇｕｅｔｈｎｅｒ，  Ｂ．Ｈａｍｍｅｒ  Ｊ．Ａｐｐｌ．Ｐｏｌｙｍ．Ｓｃｉ．，  １９９３，  ５０，  １４５３−１４５９；  Ｂｒｏｃｋｍａｎｎ  ｅｔ  ａｌ．  Ｊ．Ａｄｈｅｓｉｏｎ＆Ａｄｈｅｓｉｖｅｓ，  ２０００，  ２０，  ３３３−３４０  ；Ｐｏｉｓｓｏｎ  ｅｔ  ａｌ．  Ｊ．Ａｐｐｌ．Ｐｏｌｙｍ．Ｓｃｉ．，  １９９８，  ６９，  ２４８７−２４９７）  またはイミダゾール  （ＧＢ１０５０６７９号）である。ウロン系についての際立った長い潜在時間が記載される一方で、イミダゾール配合物は一般に、ジシアンジアミドを用いて、または用いないで、数時間だけの短いポットライフを有する  （Ｂｒｙａｎ  Ｅｌｌｉｓ，  Ｃｈｅｍｉｓｔｒｙ  ａｎｄ  Ｔｅｃｈｎｏｌｏｇｙ  ｏｆ  Ｅｐｏｘｙ  Ｒｅｓｉｎｓ，  １９９３，  Ｖｅｒｌａｇ  Ｂｌａｃｋｉｅ  Ａｃａｄｅｍｉｃ＆Ｐｒｏｆｅｓｓｉｏｎａｌ，  ５８−６０ページ）。
【０００５】
ドイツの公開特許公報ＤＥ１９５１６００号においては、室温またはそれより下で、素早く硬化する、エポキシ樹脂、エチレンポリアミン、例えばジエチレントリアミン（ＤＥＴＡ）、Ｎ−（アミノエチル）−ピペラジン、ジシアンジアミド（Ｄｉｃｙ）とイミダゾール化合物との組み合わせからなる接着剤について記載されている。イミダゾールと同様にＤｉｃｙも、その発明の実施のためにどうしても必要とされることが詳細に説明されて開示されている。
【０００６】
ドイツの特許文献ＤＥ２１３１９２９号内に、加熱硬化性の濃縮エポキシ樹脂材料を製造するための、アミンとＤｉｃｙとの組み合わせの使用が記載されている。柔らかく、できるだけねばねばしないが、しかし貯蔵安定性であり、加熱中に素早く硬化するエポキシ樹脂材料を提供できるために提示される課題は、反応性アミン硬化剤を用いて、その材料を予め濃縮することによって解決される。予め濃縮された材料の中にまだ含まれている、未反応のＤｉｃｙは、架橋を、熱の作用によってさらにより完全なものにすることができる。
【０００７】
さらに、ドイツの特許出願ＤＥ１０２００６０５６３１１号Ａ１では、非常に良好な貯蔵安定性（潜在性）を有する熱硬化性エポキシ樹脂配合物が記載されている。この配合物中では、ジシアンジアミド以外に、硬化剤として選択されたグアニジン誘導体が促進剤として使用される。示されたエポキシ樹脂配合物は、一成分系として仕上げられる。
【０００８】
さらにまた、欧州特許出願ＥＰ３１０５４５号Ａ２および国際特許出願ＷＯ９２／０１７２６号Ａ１では、異なるシアノグアニジンが硬化剤として記載されている。これらの硬化剤は、良好な潜在性を有し、従って、良好な貯蔵性を有するべきである熱硬化性エポキシ配合物のためによく適している。
【０００９】
従って、本発明は、高い反応性を有し、ひいては低い潜在性を有する、冷間硬化エポキシ樹脂系のために適した促進剤を提供するという課題に基づいている。この際、高い費用対効果の長所を有する促進剤であって、この物質が同時に良好に配分可能であるという促進剤が提供される。さらに、この促進剤の使用下での冷間硬化エポキシ樹脂の製造方法が提供されなければならない。
【００１０】
この課題は、本発明によれば、請求項１によるグアニジン誘導体の使用によって解決される。
【００１１】
この際、意外にも、高い潜在性を有する公知の、且つ室温でエポキシ材料中で長い時間にわたって安定な式（Ｉ）によるグアニジン誘導体を、硬化剤としての他に、冷間硬化、殊に冷間硬化アミン硬化剤を含むエポキシ樹脂系の促進剤として使用できることが明らかになった。これらのグアニジン誘導体は、エポキシ材料、殊に冷間硬化のアミン硬化剤を含むエポキシ材料の硬化を、その硬化時間を１つ且つ同一のアミン硬化剤の使用の際の半分の時間までに短縮できるように、促進する。さらにまた、式（Ｉ）によって表されるグアニジン誘導体は固体であるので、このことによって特に容易に且つ確実な操作で配量を行うことができる。
【００１２】
本発明の範囲において、ここで、冷間硬化エポキシ樹脂組成物とは、室温で最長４８時間のゲル化時間を有する組成物であると理解されるべきである。
【００１３】
アミンは一般に室温で既に進んで硬化し始めるが、しかしながら非常に潜在性のグアニジン誘導体は高温によって初めて活性化され得るということが知られているだけに、まさしく非常に不活性な式（Ｉ）によるグアニジン誘導体が、室温で既に進んで開始するアミン硬化を追加的に促進するということは、よりいっそう意外である。本発明に相応して、冷間硬化エポキシ樹脂組成物のための硬化加速剤として、一般式（Ｉ）のグアニジン誘導体が提供される。
【化１】
2013510215.tif 000003
［式中、
Ｒ1＝−ＣＮ、−ＮＯ2、−（Ｃ＝Ｏ）−Ｒ4
Ｒ2＝−Ｈ、−アルキル、−ベンジル、−フェニル、−アリール、−（Ｃ＝Ｏ）−Ｒ4
Ｒ3＝−Ｈ、−アルキル、
Ｒ4＝−Ｈ、−アルキル、−ＮＨ2、−ＮＨ−アルキル、−Ｏ−アルキル
であり、且つ、その際、Ｒ1＝−ＣＮについては、同時にＲ2＝Ｒ3＝−Ｈではない］。
【００１４】
この際、Ｒ2＝−アルキルまたはＲ3＝−アルキルが、同時に、または互いに独立して、メチル基、エチル基、ｎ−プロピル基、イソプロピル基、またはｎ−ブチル基を表す、式（Ｉ）による誘導体が特に好ましい。
【００１５】
とりわけ特に意外なことに、この際、
Ｒ1＝−ＮＯ2、
Ｒ2＝−Ｈ、−アルキル、−ベンジル、−フェニル、−アリール、
Ｒ3＝−Ｈ、−アルキル
である、式（Ｉ）によるグアニジン誘導体を、冷間硬化エポキシ樹脂組成物のための硬化促進剤として使用できることが示された。
【００１６】
このニトログアニジン誘導体は、硬化時間を特に高く加速する点で優れている  （実施例の表１参照）。
【００１７】
本発明によれば、この際、Ｒ2基＝−ベンジル、−フェニルまたは−アリールは、ベンジル、フェニルまたはアリールの置換誘導体も包含することが特筆される。殊に、Ｒ2＝−クロロベンジル、−クロロフェニルまたは−クロロアリールを意味する。
【００１８】
一般式（Ｉ）の本発明によるグアニジン誘導体のための例として、且つ、限定されずに、好ましい代表物としては、１，１−ジメチル−３−シアングアニジン、１−アセチル−３−シアングアニジン、１−（ｐ−クロロフェニル）−３−シアングアニジン、ニトログアニジン、１−メチル−３−ニトログアニジン、１−エチル−３−ニトログアニジン、１−ブチル−３−ニトログアニジン、１−ベンジル−３−ニトログアニジン、ホルミルグアニジン、アセチルグアニジン、カルバモイルグアニジン、またはメトキシカルボニルグアニジンが使用される。
【００１９】
従って、さらなる態様によれば、冷間硬化エポキシ樹脂組成物中での硬化促進剤としての、式（Ｉ）によるグアニジン誘導体の使用も、上記且つ好ましいグアニジン誘導体の使用も、本発明の対象である。
【００２０】
この際、このグアニジン誘導体が、温度６０℃で活性化可能なエポキシ樹脂用の少なくとも１つのアミン硬化剤と共に使用される場合、特に有利であることがわかった。
【００２１】
その際、特に意外なことに、このグアニジン誘導体が、それがエポキシ樹脂中で高い潜在性を有するにもかかわらず、冷間硬化エポキシ樹脂組成物の硬化を、特に多く促進することがわかった。殊に、アミン硬化剤を含むエポキシ樹脂組成物の硬化が促進される。
【００２２】
その際、殊に、本発明によるグアニジン誘導体が、アルキルジアミン、アリールジアミン、アルキルポリアミン、アリールポリアミン、ポリエーテルアミンの群からのアミン硬化剤（各々のアミン硬化剤は少なくとも２つの遊離アミン基を有する）と共に使用されることが予想され得る。
【００２３】
この際、とりわけ特に好ましいのは、エチレンジアミン、ジエチレントリアミン、トリエチレンテトラミン、メタ−キシリレンジアミン、メチレンジアニリン、パラ−アミノシクロヘキシルメタン、イソホロンジアミンおよびポリエーテルアミンの群からのアミン硬化剤である。
【００２４】
使用量に関しては、本発明によるグアニジン誘導体を、エポキシド組成物に対して０．０１〜１５質量％の量で投入し且つ使用できることが示された。さらにまた、グアニジン誘導体を、１００部のエポキシ樹脂に対して０．０１〜１５部の割合で投入し且つ使用することもできる。
【００２５】
硬化されるエポキシ樹脂に関して、本発明はどのようにも限定されない。通常、１つより多くの１，２−エポキシ基（オキシラン）を有し、且つその際、飽和または不飽和の、脂肪族、脂環式、芳香族または複素環式であってよい、全ての市販品が考慮に入れられる。その上、エポキシ樹脂は、置換基、例えばハロゲン、リン、およびヒドロキシル基を有することができる。２，２−ビス（４−ヒドロキシフェニル）−プロパン（ビスフェノールＡ）のグリシジルエーテル、並びに臭素で置換された誘導体（テトラブロモビスフェノールＡ）、２，２−ビス（４−ヒドロキシフェニル）メタン  （ビスフェノールＦ）のグリシジルポリエーテル、およびノボラックのグリシジルポリエーテル、並びに、アニリンまたは置換アニリンに基づくもの、例えばｐ−アミノフェノールまたは４，４’−ジアミノジフェニルメタンに基づくエポキシ樹脂を、式（Ｉ）の本発明による化合物の使用によって、アミンの存在中で特に良好に硬化できる。
【００２６】
本発明によって使用されるアミン硬化剤について典型的には、好ましい代表物として、エチレンジアミン（ＥＤＡ）、ジエチレントリアミン（ＤＥＴＡ）、トリエチレンテトラミン（ＴＥＴＡ）、メタ−キシリレンジアミン（ＭＸＤＡ）、メチレンジアニリン（ＭＤＡ）、パラ−アミノシクロヘキシルメタン（ＰＡＣＭ）、イソホロンジアミン（ＩＰＤＡ）およびポリエーテルアミン（ジェフアミン）が挙げられる。
【００２７】
本発明の考えでは、エポキシ樹脂材料の調製は、公知の専門的基盤に従って行われる。このために、第一の工程において、樹脂とアミン硬化剤とを均質に混合する。その際、アミン硬化剤は好ましくは架橋成分であり、従って、必要な化学量論組成量で使用される。使用量は大抵、選択されたアミン化合物の分子量に直接的に依存し、ひいては、それぞれ、固有のＨＥＷ値（水素等量）に依存する。これは、製造業者のデータシートで得ることができるか、またはアミンの分子量を反応性のＮＨ官能基の数で割った商として表すことができる。補足的に、ＨＥＷ値は、例えば最高ガラス転移温度の測定を介しても正確に算出される（最高Ｔｇ法）。１００部のエポキシ樹脂の化学量論組成での硬化のために、ＨＥＷ（アミン）とＥＥＷ（樹脂）との商を出し、そして１００をかける。樹脂のＥＥＷ値（エポキシ等量）は、製造業者のデータシートから得られる。
【００２８】
第二の工程において、促進剤としての、式（Ｉ）による本発明によるグアニジン誘導体の添加を行い、その際、本発明の作用のための、樹脂と、硬化剤と、促進剤と、任意のさらなる添加剤との混合物の調製の順序は束縛されない。
【００２９】
それ故、さらなる態様によれば、冷間硬化エポキシ樹脂組成物の製造方法も本発明の対象である。この方法において、エポキシ樹脂組成物の製造を、供給されるまたは追加される成分の均質な完全混合によって行い、その際、該方法は以下の方法工程：
ａ．  分子あたり、平均して１つより多くのエポキシ基を有する少なくとも１つのエポキシ樹脂を準備する工程、
ｂ．  温度＜６０℃で活性化可能な、エポキシ樹脂用の少なくとも１つのアミン硬化剤を加える工程、
ｃ．  硬化促進剤としての、式（Ｉ）による少なくとも１つのグアニジン誘導体を加える工程
【化２】
2013510215.tif 000004
［式中、
Ｒ1＝−ＣＮ、−ＮＯ2、−（Ｃ＝Ｏ）−Ｒ4、
Ｒ2＝−Ｈ、−アルキル、−ベンジル、−フェニル、−アリール、−（Ｃ＝Ｏ）−Ｒ4、
Ｒ3＝−Ｈ、−アルキル、
Ｒ4＝−Ｈ、−アルキル、−ＮＨ2、−ＮＨ−アルキル、−Ｏ−アルキル
であり、且つ、その際、Ｒ1＝−ＣＮについては、同時にＲ2＝Ｒ3＝−Ｈではない］
を含み、ただし、方法工程ｂ）およびｃ）を相前後して、または同時に行う。
【００３０】
この際、意外なことに、アミン硬化剤および上記の構造によるグアニジン誘導体の成分を、同時または相前後して加えて行うと、その産物が、特に素早く冷間硬化するエポキシ樹脂組成物である方法を生じることが示された。これは本発明によって使用されたグアニジン誘導体が、今までは、冷間硬化エポキシ樹脂のための潜在性硬化剤としてしか知られていなかっただけに、よりいっそう意外である。従って、当該方法を用いて、本発明によるグアニジン誘導体の使用下で、特に短い時間で固まる、冷間硬化エポキシ樹脂組成物の製造方法を提供することができる。
【００３１】
該方法のさらに好ましい実施態様によれば、まずアミン硬化剤の添加を行い、そしてこの後で硬化促進剤の添加を行う。これによって、特に一様な、ひいては特に均質な完全混合を達成できる。
【００３２】
追加的に熱をかけることなく行われる方法がさらに好ましい。
【００３３】
さらに、本発明によれば、方法工程ｂ）またはｃ）の前に、少なくとも１つの助剤および／または添加剤の添加を行い、その際、該助剤および／または添加剤は有利には反応性希釈剤、充填剤、流動添加剤、チキソトロープ剤、分散添加剤、凝結防止剤、着色剤、顔料、靭性改質剤（Ｚａｅｈｍｏｄｉｆｉｋａｔｏｒ）および／または防炎添加剤からの群から選択されることが予想され得る。
【００３４】
その際、殊に、方法工程ｃ）において、１，１−ジメチル−３−シアングアニジン、１−アセチル−３−シアングアニジン、１−（ｐ−クロロフェニル）−３−シアングアニジン、ニトログアニジン、１−メチル−３−ニトログアニジン、１−エチル−３−ニトログアニジン、１−ブチル−３−ニトログアニジン、１−ベンジル−３−ニトログアニジン、ホルミルグアニジン、アセチルグアニジン、カルバモイルグアニジン、またはメトキシカルボニルグアニジンが、硬化促進剤として使用される方法が、特に素早く硬化するエポキシ樹脂をもたらすために示される。
【００３５】
特に好ましい方法として、本発明によれば、硬化促進剤としての上述の且つ好ましいグアニジン誘導体の使用が見出されている方法が特筆される。
【００３６】
アミン硬化剤に関して、本発明によれば、殊に、温度＞１０℃且つ＜６０℃、殊に＞１０℃且つ＜４０℃で活性化可能であるアミン硬化剤を使用できる。その際、アミン硬化剤として殊に、アルキルジアミン、アリールジアミン、アルキルポリアミン、アリールポリアミン、ポリエーテルアミンの群から選択される硬化剤であって、それぞれ、少なくとも２つの遊離アミン基を有するアミン硬化剤を使用できることが判明した。遊離アミン基として、本発明の範疇では、２つの水素原子を有するアミン基（−ＮＨ2）が示される。とりわけ特に好ましいのは、アミン硬化剤が、エチレンジアミン、ジエチレントリアミン、トリエチレンテトラミン、メタ−キシリレンジアミン、メチレンジアニリン、パラ−アミノシクロヘキシルメタン、イソホロンジアミンおよび／またはポリエーテルアミンの群から選択されるような方法である。
【００３７】
本発明を実施するために使用される助剤は同様にほとんど限定的ではない。成分を均質に混合するための好ましい手段は、例えば溶解機またはニーダである。
【００３８】
式（Ｉ）による本発明による硬化促進剤の使用量は限定されない。好ましくは、１００部の樹脂に０．０１ないし１５部、有利には０．１ないし１５部、有利には０．１ないし１０部、有利には０．１ないし５部、および特に好ましくは０．５ないし１部が使用される。式（Ｉ）によるいくつかの硬化促進剤の組み合わせも本発明に含まれる。
【００３９】
本発明によって使用される化合物（Ｉ）を用いたエポキシ樹脂の硬化を、通常、温度１０ないし８０℃で行う。硬化温度の選択は、固有の加工および製品の要求に依存し、且つ、該配合物を介して、とりわけ硬化剤量の調整によって、並びに添加剤の添加によって変化させることができる。この際、殊に、上述の冷間硬化系を、さらに熱をかけることなく、行うことができることが指摘される。該反応はこの際、自発的に開始される。しかしながら、本発明の範疇では、反応をより完全にするために、追加的に熱をかけてよい。この際、どのように樹脂配合物にエネルギーを供給するかは重要ではない。例示的には、これをオーブンまたは加熱素子による熱の形態において行うことができるが、同様に赤外線またはマイクロ波またはその他の放射線による励起を用いて行うことができる。
【００４０】
理論に束縛されることなく、エポキシ樹脂のアミン硬化剤への、本発明による置換グアニジン誘導体（Ｉ）の促進作用の仕方を、式（Ｉ）を用いて明示できる。
【００４１】
【化３】
2013510215.tif 000005
【００４２】
［式中、
Ｒ1＝−ＣＮ、−ＮＯ2、−（Ｃ＝Ｏ）−Ｒ4、
Ｒ2＝−Ｈ、−アルキル、−ベンジル、−フェニル、−アリール、−（Ｃ＝Ｏ）−Ｒ4、
Ｒ3＝−Ｈ、−アルキル、
Ｒ4＝−Ｈ、−アルキル、−ＮＨ2、−ＮＨ−アルキル、−Ｏ−アルキル、
であり、Ｒ1＝−ＣＮについては、同時にＲ2＝Ｒ3＝−Ｈではない］。
【００４３】
有機塩基として、アミンは顕著な求核特性を有する。それとは対照的に、グアニジンは求電子炭素を有する。グアニジン−炭素原子へのアミン硬化剤の攻撃によって、アンモニアまたは低分子アミンのいずれかを除去しながら、相応の、攻撃するアミン硬化剤で置換されたグアニジン化合物の形成が行われる。従って、この発明の本質的な教示として、高分子アミンの置換反応によって、組成物（Ｉ）のグアニジンから低分子アミンまたはアンモニアが解放され得るという知見が引き出される。アンモニアおよび低分子アミン、例えばジメチルアミンは、エポキシ基に対して、上述の通常の市販品で使用されるアミン硬化剤よりも高い反応性を示す。つまり、グアニジン（Ｉ）は、その構造内に、他のアミンの作用によって平衡反応において解放され得るブロックされた低分子アミンを有している。これは他方で、エポキシ樹脂の硬化を、より高い反応性に基づき触媒し、ひいては促進できる。
【００４４】
さらなる市販の添加剤、例えばエポキシ樹脂の硬化のために当業者に知られるものを添加することによって、本発明の配合物の硬化プロファイルを変化させることができる。従って、例えば作動温度を、添加量に依存してさらに下げることができる、または、ゲル化時間ひいては硬化時間を、有利には、技術的な基準値に、ひいては特別な顧客の要請に合わせることができる。
【００４５】
未硬化のエポキシ樹脂材料の加工性を改善するための、または熱硬化性樹脂製品の熱機械特性を要求されるプロファイルに合わせるための添加剤は、例えば反応性希釈剤、充填剤、流動添加剤、例えばチキソトロープ剤または分散添加剤、凝結防止剤、着色剤、顔料、靭性改質剤または防炎添加剤を含む。
【００４６】
樹脂と同様に、硬化剤、補助硬化剤、およびさらなる添加剤の物理的な形態に関しても、制限はない。殊に、微粉化された、または微粉化されていない形態での粉末形態の成分を使用できることが見出されている。また、溶剤の添加は、多くの用途において有利であり得る。溶剤についての例は、水、グリコールエーテルの種々のエステルであり、さらに、ケトン、例えばアセトン、ＭＥＫ、ＭＩＢＫまたは溶剤、例えばＤＭＦ等である。
【００４７】
本発明による促進剤を有するエポキシ樹脂配合物は、手動と同様に自動の加工方法のために、および、特に含浸強化繊維、例えばとりわけ文献  Ｇ．Ｗ．Ｅｈｒｅｎｓｔｅｉｎ，  Ｆａｓｅｒｖｅｒｂｕｎｄ−Ｋｕｎｓｔｓｔｏｆｆｅ，  ２００６，  第２版，  Ｃａｒｌ  Ｈａｎｓｅｒ  Ｖｅｒｌａｇ，  ミュンヘン，  第５章，  １４８ページ以降、およびＭ．Ｒｅｙｎｅ，  Ｃｏｍｐｏｓｉｔｅ  Ｓｏｌｕｔｉｏｎｓ，  ２００６，  ＪＥＣ  Ｐｕｂｌｉｃａｔｉｏｎｓ，  第５章，５１ページ以降に記載されているものの製造のために適している。プリプレグ法における使用の他に、殊に、インフュージョン法における操作は、好ましい加工形態である。この際、一般に、アミン硬化剤中と同様にエポキシ樹脂中でも、式（Ｉ）によるグアニジン誘導体の溶解性が非常に良好であることが有利であり、なぜなら、含浸プロセスのために、より低い粘性を有する流動性インフュージョン樹脂が必要だからである  （とりわけＭ．Ｒｅｙｎｅ，  Ｃｏｍｐｏｓｉｔｅ  Ｓｏｌｕｔｉｏｎｓ，  ２００６，  ＪＥＣ  Ｐｕｂｌｉｃａｔｉｏｎｓ，  第５章，  ６５ページ；  およびＧ．Ｗ．Ｅｈｒｅｎｓｔｅｉｎ，  Ｆａｓｅｒｖｅｒｂｕｎｄ−Ｋｕｎｓｔｓｔｏｆｆｅ，  ２００６，  第２版，  Ｃａｒｌ  Ｈａｎｓｅｒ  Ｖｅｒｌａｇ，  ミュンヘン，第５章，  １６６ページ参照）。
【００４８】
本発明による硬化剤配合物の有利な使用特性、並びに低コストの製造、および付随して有利な費用対効果の関係に基づき、これは工業的な使用のために特によく適している。
【００４９】
以下の実施例により、本発明の利点が明らかになる。
【００５０】
実施例
以下の樹脂と硬化剤との成分を、本発明を具体的に示すための実施例において使用した：
エポキシ樹脂：
【表１】
2013510215.tif 000006
【００５１】
アミン硬化剤：
【表２】
2013510215.tif 000007
【００５２】
グアニジン硬化促進剤：
【表３】
2013510215.tif 000008
【００５３】
エポキシ樹脂およびアミン硬化剤の入手元、並びにグアニジン硬化促進剤の入手元および製造元：
2013510215.tif 000009
【００５４】
試料の製造
樹脂と硬化剤との配合物を準備するために、成分を上記の割合で、陶磁器製乳鉢に計量導入し、且つ、手で均質に完全混合した。この際、内容物の添加を、エポキシ樹脂が存在し、そしてまずアミン硬化剤を、並びに第二の工程においてグアニジン硬化促進剤を添加して行った。添加の後に、均質な完全混合を行った。
【００５５】
ゲル化時間の調査
約７００〜８００ｍｇの新たに用意された試料を、上記の温度に予め温度調節されたヒーターブロックに取り付けられたアルミニウムるつぼに計量導入した（時間計測開始）。液体樹脂に浸漬された木串を用いて、ゲル化試験を行った。安定した糸状のものが（もはや滴下なく）引き抜かれたら、この時間をゲル化時間として定義した。
【００５６】
ポット試験の実施
１００ｇの新たに用意された試料を、室温で２５０ｍｌのねじ蓋ガラスに計量導入した（時間計測開始）。温度の推移を、蓋の４ｍｍの大きさの開口部を介して試料中央に浸された熱電対を用いて、記録し、そしてデジタル方式で書き記した。最高温度に達した際に、経過時間を書き留めた。
【００５７】
動的ＤＳＣ測定の実施
ＤＳＣピーク温度（ＤＳＣピーク温度Ｔ）の計測のために、試料を１０Ｋ／分の加熱速度で３０℃から２５０℃へと加熱した。ＤＳＣオンセット温度（ＤＳＣオンセット温度Ｔ）を、同一の測定から、発熱反応ピークに接線を引くことによって計測した。等温反応時間の調査のために、第二の試料を試料ピックアップを用いて、上記の温度に加熱されたＤＳＣオーブン中に導入し、且つ、この温度を４０分間、一定に保った。硬化ピークの位置は、放出される発熱が最大である時点に相応し、且つ、等温反応時間として定義された。
【００５８】
ＤＳＣを用いたガラス転移温度の測定（Ｅｎｄ−Ｔｇ）
到達可能な最高のガラス転移温度（Ｅｎｄ−Ｔｇ）を計測するために、ゲル時間計測からのゲル化前の試料を援用した。該試料を、２００℃に加熱し（ＤＳＣ温度プログラム：３０℃から２００℃まで、加熱速度２０Ｋ／分）、且つ３０分間、その温度で保持することによって、完全に硬化させた。３０℃への冷却後、該試料を１０Ｋ／分の加熱速度で改めて３０℃から２００℃へと加熱し、且つ、その熱曲線から、熱容量の変化（ΔＣｐ）が最大となる変曲点で接線を引くことによって、Ｔｇを計測した。
【００５９】
ＤＳＣを用いた動的Ｔｇの測定（Ｄｙｎ−Ｔｇ）
Ｅｎｄ−Ｔｇとは対照的に、動的Ｔｇの調査のために、該試料を予め温度プログラムに供しなかった。動的Ｔｇの計測のために、該試料を加熱速度１０Ｋ／分で、−４０℃から２５０℃へと一回だけ加熱した。熱容量の変化（ΔＣｐ）が最大となる変曲点で接線を引くことによって評価を行った。
【００６０】
ＥＥＷおよびＨＥＷの定義および調査
エポキシド等価重量（ＥＥＷ）およびＨ等価重量（ＨＥＷ）の定義は、とりわけ、Ｆａｓｅｒｖｅｒｂｕｎｄ−Ｋｕｎｓｔｓｔｏｆｆｅ、Ｇ．Ｗ．Ｅｈｒｅｎｓｔｅｉｎ、２００６、第２版、Ｃａｒｌ  Ｈａｎｓｅｒ  Ｖｅｒｌａｇ、ミュンヘン、６４ページ内にある。ＥＥＷおよびＨＥＷは、製造業者の技術データシートにある範囲内で得られた。ＨＥＷが利用できない場合は、最高Ｔｇ法を用いて算出された。このために、種々の硬化剤量を有する、樹脂と硬化剤との配合物のＥｎｄ−Ｔｇを計測した。最高のＥｎｄ−Ｔｇを有する組成物から、硬化剤のＨＥＷを逆算した。
【００６１】
使用した分析装置
ゲル化時間      ヒーターブロック      ＶＬＭ  ２．０  ＨＴ
ＤＳＣ測定      ＤＳＣ装置      Ｍｅｔｔｌｅｒ−Ｔｏｌｅｄｏ  ＤＳＣ  ８２２
粘度            レオメータ      Ｈａａｋｅ  ＲｈｅｏＳｔｒｅｓｓ  １
【００６２】
実施例１
本発明による硬化促進剤を用いた硬化剤ＩＰＤのゲル化時間
本発明による樹脂配合物を、表１に記載された組成に応じて、冒頭部に記載された通りに作製し、そして試験した。
【００６３】
【表４】
2013510215.tif 000010
【００６４】
本発明による硬化促進剤（１．２〜１．１１）をアミン硬化剤ＩＰＤに添加することによって、８０℃でのゲル化時間は、比較試料（１．１）に対して短縮された。
【００６５】
実施例２
本発明による硬化促進剤を有するアミン硬化剤のポット試験
本発明による樹脂配合物を、表２に記載された組成に応じて、冒頭部に記載された通りに作製し、そして試験した。
【００６６】
【表５】
2013510215.tif 000011
【００６７】
本発明による硬化促進剤（２．２〜２．４）をアミン硬化剤に添加することによって、比較試料（２．１）に対して、より短い時間で最高温度に達した。
【００６８】
実施例３
本発明による硬化促進剤を有するアミン硬化剤のＥｎｄ−Ｔｇ
本発明による樹脂配合物を、表３に記載された組成に応じて、冒頭部に記載された通りに作製し、そして試験した。
【００６９】
【表６】
2013510215.tif 000012
【００７０】
本発明による硬化促進剤（３．２、３．３）をアミン硬化剤に添加することによって、比較試料（３．１）に対してより高いＥｎｄ−Ｔｇ値が達成された。
【００７１】
実施例４
６０℃での本発明による硬化促進剤を有する硬化剤ＩＰＤのＴｇ推移
本発明による樹脂配合物を、表４に記載された組成に応じて、冒頭部に記載された通りに作製し、そして試験した。
【００７２】
【表７】
2013510215.tif 000013
【００７３】
本発明による硬化促進剤（４．２〜４．４）をアミン硬化剤ＩＰＤに添加することによって、６０℃での硬化の推移は、比較試料（４．１）に対して促進された。殊に、初めの２時間以内で動的Ｔｇ値のより速い上昇が達成された。これに対して、到達可能な最高Ｔｇは、ばらつきの範囲内で同一であった。
【手続補正書】
【提出日】平成23年10月4日(2011.10.4)
【手続補正１】
【補正対象書類名】特許請求の範囲
【補正対象項目名】全文
【補正方法】変更
【補正の内容】
【特許請求の範囲】
【請求項１】
一般式（Ｉ）
【化１】
2013510215.tif 000016
［式中、
Ｒ1＝−ＣＮ、−ＮＯ2、−（Ｃ＝Ｏ）−Ｒ4、
Ｒ2＝−Ｈ、−アルキル、−ベンジル、−フェニル、−アリール、−（Ｃ＝Ｏ）−Ｒ4、
Ｒ3＝−Ｈ、−アルキル、
Ｒ4＝−Ｈ、−アルキル、−ＮＨ2、−ＮＨ−アルキル、−Ｏ−アルキル、
であり、Ｒ1＝−ＣＮについては、同時にＲ2＝Ｒ3＝−Ｈではない］
のグアニジン誘導体の、冷間硬化エポキシ樹脂組成物中での硬化促進剤としての使用であって、該グアニジン誘導体を、＜６０℃の温度で活性化可能である、エポキシ樹脂用の少なくとも１つのアミン硬化剤と共に使用する、グアニジン誘導体の使用。
【請求項２】
１，１−ジメチル−３−シアングアニジン、１−アセチル−３−シアングアニジン、１−（ｐ−クロロフェニル）−３−シアングアニジン、ニトログアニジン、１−メチル−３−ニトログアニジン、１−エチル−３−ニトログアニジン、１−ブチル−３−ニトログアニジン、１−ベンジル−３−ニトログアニジン、ホルミルグアニジン、アセチルグアニジン、カルバモイルグアニジン、またはメトキシカルボニルグアニジンを、冷間硬化エポキシ樹脂組成物のための硬化促進剤として使用することを特徴とする、請求項１に記載のグアニジン誘導体の使用。
【請求項３】
アミン硬化剤が、アルキルジアミン、アリールジアミン、アルキルポリアミン、アリールポリアミン、ポリエーテルアミンの群から選択され、それぞれのアミン硬化剤は、少なくとも２つの遊離アミン基を有していることを特徴とする、請求項１または２に記載のグアニジン誘導体の使用。
【請求項４】
アミン硬化剤が、エチレンジアミン、ジエチレントリアミン、トリエチレンテトラミン、メタ−キシリレンジアミン、メチレンジアニリン、パラ−アミノシクロヘキシルメタン、イソホロンジアミンおよびポリエーテルアミンの群から選択されることを特徴とする、請求項１から３までのいずれか１項に記載のグアニジン誘導体の使用。
【請求項５】
グアニジン誘導体を、エポキシ樹脂組成物に対して０．１〜１５質量％の量で使用することを特徴とする、請求項１から４までのいずれか１項に記載のグアニジン誘導体の使用。
【請求項６】
グアニジン誘導体を、エポキシ樹脂１００部に対して０．１〜１５部の割合で使用することを特徴とする、請求項１から５までのいずれか１項に記載のグアニジン誘導体の使用。
【請求項７】
一般式（Ｉ）
【化２】
2013510215.tif 000017
［式中、
Ｒ1＝−ＣＮ、−ＮＯ2、−（Ｃ＝Ｏ）−Ｒ4、
Ｒ2＝−Ｈ、−アルキル、−ベンジル、−フェニル、−アリール、−（Ｃ＝Ｏ）−Ｒ4、
Ｒ3＝−Ｈ、−アルキル、
Ｒ4＝−Ｈ、−アルキル、−ＮＨ2、−ＮＨ−アルキル、−Ｏ−アルキル、
であり、Ｒ1＝−ＣＮについては、同時にＲ2＝Ｒ3＝−Ｈではない］
の１つまたはそれより多くのグアニジン誘導体を、硬化促進剤として含み、該グアニジン誘導体を、＜６０℃の温度で活性化可能である、エポキシ樹脂用の少なくとも１つのアミン硬化剤と共に使用する、冷間硬化エポキシ樹脂組成物。
【請求項８】
硬化促進剤として、１，１−ジメチル−３−シアングアニジン、１−アセチル−３−シアングアニジン、１−（ｐ−クロロフェニル）−３−シアングアニジン、ニトログアニジン、１−メチル−３−ニトログアニジン、１−エチル−３−ニトログアニジン、１−ブチル−３−ニトログアニジン、１−ベンジル−３−ニトログアニジン、ホルミルグアニジン、アセチルグアニジン、カルバモイルグアニジン、またはメトキシカルボニルグアニジンを使用することを特徴とする、請求項７に記載の冷間硬化エポキシ樹脂組成物。
【請求項９】
前記組成物が、アミン硬化剤として、アルキルジアミン、アリールジアミン、アルキルポリアミン、アリールポリアミン、ポリエーテルアミンを含み、このアミン硬化剤がそれぞれ、少なくとも２つの遊離アミン基を有することを特徴とする、請求項７または８に記載の冷間硬化エポキシ樹脂組成物。
【請求項１０】
前記組成物が、エチレンジアミン、ジエチレントリアミン、トリエチレンテトラミン、メタ−キシリレンジアミン、メチレンジアニリン、パラ−アミノシクロヘキシルメタン、イソホロンジアミンおよびポリエーテルアミンの群から選択される１つまたはそれより多くアミン硬化剤を含むことを特徴とする、請求項７から９までのいずれか１項に記載の冷間硬化エポキシ樹脂組成物。
【請求項１１】
前記組成物が、有利には反応性希釈剤、充填剤、流動添加剤、チキソトロープ剤、分散添加剤、凝結防止剤、着色剤、顔料、靭性改質剤および/または防炎添加剤の群から選択される、１つまたはそれより多くの助剤および/または添加剤をさらに含有することを特徴とする、請求項７から１０までのいずれか１項に記載の冷間硬化エポキシ樹脂組成物。
【請求項１２】
均質な完全混合を用い、以下の方法工程：
ａ．  １分子あたり平均１つより多くのエポキシ基を有する少なくとも１つのエポキシ樹脂を準備する工程、
ｂ．  ＜６０℃の温度で活性化可能である、エポキシ樹脂のための少なくとも１つのアミン硬化剤を加える工程、
ｃ．  硬化促進剤として、請求項１による少なくとも１つのグアニジン誘導体を加える工程
を含み、ただし、方法工程ｂ）およびｃ）を相前後して、または同時に行う、請求項７から１１までのいずれか１項に記載の冷間硬化エポキシ樹脂組成物の製造方法。
【請求項１３】
まずアミン硬化剤の添加を行い、その後、硬化促進剤の添加を行うことを特徴とする、請求項１２に記載の方法。
【請求項１４】
方法工程ｂ）またはｃ）の前に、少なくとも１つの助剤および/または添加剤の添加を行い、該助剤および/または添加剤は、有利には反応性希釈剤、充填剤、流動添加剤、チキソトロープ剤、分散添加剤、凝結防止剤、着色剤、顔料、靭性改質剤および/または防炎添加剤の群から選択されることを特徴とする、請求項１２または１３に記載の方法。
【請求項１５】
前記方法を、追加的に熱をかけることなく行うことを特徴とする、請求項１２から１４までのいずれか１項に記載の方法。
【国際調査報告】
2013510215.tif 000018
2013510215.tif 000019
2013510215.tif 000020
2013510215.tif 000021
2013510215.tif 000022
2013510215.tif 000023